ФИЛЬЕРЫ С ПОПЕРЕЧНЫМИ РЯДАМИ, СОДЕРЖАЩИЕ КЕРАМИЧЕСКИЕ ОПОРЫ

1. Фильерное устройство, содержащее:
- фильеру, содержащую нижнюю плиту с множеством отверстий, из которых вытягивают мононити, причем нижняя плита имеет продольную ось;
- по меньшей мере, одну продолговатую опору, проходящую через фильеру по существу вдоль продольной оси и посредством которой к нижней плите фильеры прикладывают направленную вверх силу; причем
опора содержит керамику на основе оксида алюминия.
2. Фильерное устройство по п.1, дополнительно содержащее множество продолговатых опор, отстоящих друг от друга и расположенных на одной линии с продольной осью, причем каждая опора содержит оксид алюминия с присадкой из оксида иттрия.
3. Фильерное устройство по п.1, дополнительно содержащее раму, выполненную с возможностью поддержания продолговатой опоры, причем рама содержит пару горизонтальных направляющих, на которые может быть уложена опора.
4. Фильерное устройство по п.1, в котором керамика на основе оксида алюминия содержит оксид алюминия с присадкой из оксида иттрия.
5. Фильерное устройство по п.3, в котором керамика на основе оксида алюминия содержит: большую долю оксида алюминия, незначительную долю оксида иттрия и незначительное количество оксида магния.
6. Фильерное устройство по п.1, в котором незначительное количество оксида иттрия составляет в диапазоне от около 0,1 мас.% до около 5,0 мас.%.
7. Фильерное устройство, содержащее:
- фильеру, содержащую нижнюю плиту с множеством отверстий, из которых вытягивают мононити, причем нижняя плита имеет продольную ось;
- по меньшей мере, одну продолговатую опору, проходящую через фильеру по существу вдоль продольной оси и посредством которой к нижней плите фильеры прикладывают направленную вверх силу;
в котором опора содержит керамику на основе оксида алюминия, изготовленную по способу, включающему этапы, на которых:
- смешивают большую долю оксида алюминия, незначительное количество оксида иттрия и незначительное количество оксида магния;
- экструдируют смесь; и
- спекают смесь при температуре в диапазоне от около 1550°C до около 1700°C.
8. Фильерное устройство по п.6, в котором незначительное количество оксида иттрия составляет в диапазоне от около 0,1 мас.% до около 5,0 мас.%.
9. Фильерное устройство по п.5, в котором незначительное количество карбоната магния составляет в диапазоне от около 0,01 мас.% до около 1,5 мас.%.
10. Фильерное устройство по п.5, дополнительно включающее размалывание смеси и сушку распылением размолотой смеси.